"長期帯電防止効果を有する少なくとも1つの少なくともオリゴマーである化合物を帯電防止剤として備えた、少なくとも1つの熱可塑性ポリマーに基づく少なくとも1つの内層aと、少なくとも1つの熱可塑性ポリマーに基づく少なくとも1つの層bとを含み、剥離層cを少なくとも片側に装備した剥離フィルムであって、前記剥離層cは、少なくとも1つの硬化ポリシロキサンに基づくことを特徴とする、剥離フィルム。前記長期帯電防止効果は、相対大気湿度に依存しないことを特徴とする、請求項1に記載の剥離フィルム。帯電防止剤として、長期帯電防止効果を有する少なくとも1つのポリマーが存在することを特徴とする、請求項1又は2に記載の剥離フィルム。前記帯電防止剤として、いずれもドープされている少なくとも1つの真性導電性ポリマーが存在するか、或いは帯電防止剤として、少なくとも1つのポリエーテルポリアミドブロックコポリマーが存在することを特徴とする、請求項1乃至3のいずれか1項に記載の剥離フィルム。前記帯電防止剤として、いずれもドープされている少なくとも1つの真性導電性ポリマーが存在し、該ポリマーは、ポリアセチレンPAC、ポリアニリンPANI、ポリピロールPPy、ポリ-パラ-フェニレンPPP、ポリ-パラ-フェニレンスルフィドPPS、ポリフェニレンビニレンPPV、ポリフルオレンPFO、ポリチオフェンPT、好ましくはポリ3-アルキルチオフェン、ポリテトラチアフルバレン、ポリナフチレン、ポリイソチアナフチレンPITN、ポリフタロシアニンPPc及びポリ-3,4-ジエチレンジオキシチオフェンPEDOT又はPEDTを包含するTHE群から選択されることを特徴とする、請求項1乃至4のいずれか1項に記載の剥離フィルム。前記帯電防止剤として、真性導電性ポリマーが少なくとも1つ存在し、当該真性導電性ポリマーに、ハロゲン、過塩素酸塩、過酸化物、過硫酸塩、アルカリ金属、アルカリ土類金属、有機酸及び酸無水物、無機酸、好ましくは無機ルイス酸、並びにポリマー結合ドーパントを包含する群から選択されるドーパントがドープされていることを特徴とする、請求項1乃至5のいずれか1項に記載の剥離フィルム。前記内層aは、いずれも前記層aの総重量に対して10重量~20重量、好ましくは11重量~16重量の帯電防止剤を有することを特徴とする、請求項1乃至6のいずれか1項に記載の剥離フィルム。剥離フィルムは、それぞれ帯電防止剤を備える、少なくとも2つの内層a層a1及びa2を含むことを特徴とする、請求項1乃至7のいずれか1項に記載の剥離フィルム。前記層aは、ポリオレフィン、ポリスチレン、ポリアミド、ポリエステル及び前記ポリマーの少なくとも2つのモノマーのコポリマーを包含する群から選択される少なくとも1つの熱可塑性ポリマー、好ましくは少なくとも1つのオレフィンホモポリマー又はコポリマーに基づくことを特徴とする、請求項1乃至8のいずれか1項に記載の剥離フィルム。前記層aは、前記剥離層cを表面層として直接に装備することを特徴とする、請求項1乃至9のいずれか1項に記載の剥離フィルム。前記層bは、前記剥離層cを表面層として直接に装備することを特徴とする、請求項1乃至10のいずれか1項に記載の剥離フィルム。前記層bは、そのもう一方の境界面により、前記内層aに隣接することを特徴とする、請求項11に記載の剥離フィルム。剥離フィルムの合計層厚さの、前記層aの合計層厚さに対する比は、少なくとも2:1、好ましくは少なくとも3:1、更に好ましくは少なくとも4:1、非常に好ましくは少なくとも7:1の範囲にあることを特徴とする、請求項1乃至12のいずれか1項に記載の剥離フィルム。前記層bは、少なくとも1つのオレフィンホモポリマー又はコポリマー、好ましくは少なくとも1つのポリエチレン及び/又はポリプロピレン、に基づくことを特徴とする、請求項1乃至13のいずれか1項に記載の剥離フィルム。請求項1乃至14のいずれか1項に記載の剥離フィルムの製造方法であって、長期帯電防止効果を有する少なくとも1つの少なくともオリゴマーの化合物を帯電防止剤として備えた少なくとも1つの層a及び少なくとも1つの層bからなる層集合体は、共押出又はラミネーションにより製造され、該層集合体は、少なくともその表面の1つに剥離層cを装備することを特徴とする、製法。好ましくは接着性粘着ラベル、接着テープ及び/又はステッカー用の取り外し可能な保護又はライナーフィルムとしての、請求項1乃至14のいずれか1項に記載の剥離フィルムの使用。ブランク間のフィルムとしての、請求項1乃至14のいずれか1項に記載の剥離フィルムの使用。従って、本発明の目的は、十分に長期の帯電防止効果があるにもかかわらず、剥離特性及び機械的性質に及ぼす帯電防止剤の影響が、殆ど無視できる程度である剥離フィルムを提供することであった。この目的は、長期帯電防止効果を有する少なくともオリゴマーの少なくとも1つの化合物を帯電防止剤として備えた、少なくとも1つの熱可塑性ポリマーに基づく少なくとも1つの内層aと、少なくとも1つの熱可塑性ポリマーに基づく少なくとも1つの層bとを含み、かつ硬化ポリシロキサンに基づく剥離層cを少なくとも片側に備えた本発明剥離フィルムを提供することにより達成される。長期帯電防止効果を有する少なくともオリゴマーの化合物を帯電防止剤として備えた層aが、内層であり、かつ帯電防止効果をブロックすることが予期された無極性層が、層b及び/又は硬化ポリシロキサンに基づく剥離層cの形状で、常に少なくとももう1つ、剥離フィルム表面とそのように装備された層aとの間に位置するという事実にもかかわらず、本発明剥離フィルムを用い、長期帯電防止効果が達成できることが、意想外にも判明した。剥離層cは少なくとも1つの硬化ポリシロキサンに基づくが、それでもなお、長期帯電防止効果が得られるのは、意想外である。特に、本発明剥離フィルムは、静電帯電の際に、非常に良好な除去効果abatementeffectで注目に値する。本発明の意味において、用語除去効果は、例えば本発明剥離フィルムの、静電帯電後30秒以内での、少なくとも60、好ましくは少なくとも70、更に好ましくは少なくとも80、非常に好ましくは少なくとも90、更に特に完全に100の放電を示す。長期帯電防止効果を有する、少なくともオリゴマーの化合物を帯電防止剤として層aに装備することにより、剥離特性及び機械的性質、例えば剥離フィルムの引張強度及び/又は接着力、に及ぼす影響は、実質的には何も確認され得ないことが、同様に意想外にも判明した。本発明の意味において、用語長期帯電防止効果は、少なくとも3ヶ月、好ましくは少なくとも5ヶ月、更に好ましくは少なくとも10ヶ月、非常に好ましくは少なくとも12ヶ月の期間にわたる、本発明剥離フィルム側の、一貫して強力な帯電防止効果を示し、長期帯電防止効果は、場合により変化する環境の相対的大気湿度により影響されない。少なくとも1つの熱可塑性ポリマーが、本発明剥離フィルムの層aの製造に好適である。本発明剥離フィルムの層aは、適切には、ポリオレフィン、ポリスチレン、ポリアミド、ポリエステル及び前記ポリマーのモノマー少なくとも2つのコポリマーを包む群から選択される熱可塑性ポリマー少なくとも1つ、好ましくはオレフィンホモポリマー又はコポリマー少なくとも1つ、から好ましくは製造される。層aの製造に、熱可塑性ポリオレフィン、炭素原子2個~10個を有するα,β-不飽和オレフィンの熱可塑性オレフィンホモポリマー又はコポリマー、例えばポリエチレンPE、更に特にLDPE又はHDPE、ポリプロピレンPP、ポリブチレンPB、ポリイソブチレンPI又は前記ポリマー少なくとも2つの混合物など、を好ましくは使用することができる。LDPEは、0.86g/cm3~0.93g/cm3の範囲の密度を有し、かつ分子の分岐度が高いことを特徴とする低密度ポリエチレンを示す。HDPEは、分子鎖の分岐がほとんどない高密度ポリエチレンを示し、その際、その密度は、0.94g/cm3~0.97g/cm3の範囲であってよい。層aの製造に好ましいポリオレフィンは、エチレンホモポリマー又はコポリマー及びプロピレンホモポリマー又はコポリマーである。例えばポリスチレンなどの、スチレンの熱可塑性ホモポリマー又はコポリマーも層aの製造に好適である。ポリアミドを層aの製造に使用する場合は、熱可塑性の、脂肪族、半芳香族又は芳香族ポリアミドホモポリマー又はコポリマーが好適である。そのようなポリアミドは、ジアミン、例えば炭素原子2個~10個を有する脂肪族ジアミン、特にヘキサメチレンジアミン、又は炭素原子6個~10個を有する芳香族ジアミン、特にp-フェニレンジアミン、と、炭素原子6個~14個を有する脂肪族又は芳香族ジカルボン酸などのジカルボン酸、例えばアジピン酸、テレフタル酸又はイソテレフタル酸など、とから形成されるポリアミドである。更に、ポリアミドは、炭素原子4個~10個を有するラクタム、例えばε-カプロラクタム、から製造することができる。層aを製造するのに特に好適なポリアミドは、例えばPA6、PA12、PA66、PA6I、PA6T及び/又は前記ポリアミド少なくとも2つの混合物である。層aを製造するためのポリエステルとして、熱可塑性の、脂肪族、部分的芳香族又は芳香族ポリエステルホモポリマー又はコポリマーを使用できる。そのようなポリエステルは、ポリオール、例えばエチレングリコール又は1,4-ブタンジオール、と、ジカルボン酸又はジカルボン酸誘導体、例えばアジピン酸及び/又はテレフタル酸、とから誘導される。本発明により、層aの製造に、ポリエステルとして、ポリカーボネートPCを使用することも可能である。好ましくは、ポリブチレンアジペートPBA、ポリエチレンテレフタレートPET、ポリブチレンテレフタレートPBT又は相当するコポリマーが好適である。本発明により帯電防止剤として使用される、長期帯電防止効果を有する少なくともオリゴマーの化合物は、好ましくは、非移動性nonmigrating帯電防止剤、即ち、本発明剥離フィルムの他の層への移動傾向を示さず、そのため帯電防止剤を備える内層a中に留まる帯電防止剤である。更に、使用帯電防止剤は、長期帯電防止効果で注目に値し、環境の相対的大気湿度により影響されない。本発明剥離フィルムの好ましい1実施形態では、層aは、帯電防止剤として、長期帯電防止効果を備えるポリマー化合物少なくとも1つを有する。本発明により、帯電防止剤として、如何なるイオノマー、即ち、オレフィンメタアクリル酸コポリマー又はその塩、も使用しないのは好ましい。帯電防止剤として、真性導電性ポリマーintrinsicallyconductingpolymer少なくとも1つ又はポリエーテルポリアミドブロックコポリマー少なくとも1つを使用するのは好ましく、但し、真性導電性ポリマーは、いずれもドープされている。本発明剥離フィルムの好ましい1実施形態では、本発明により使用される帯電防止剤は、ポリエーテルポリアミドブロックコポリマー、即ちポリアミドブロック少なくとも1つとポリエーテルブロック少なくとも1つとを含むブロックコポリマー、である。これらのブロックコポリマーは、脂肪族、部分的芳香族又は芳香族ポリアミドを使用して製造できる。これらのポリアミドは、炭素原子2個~10個を有する脂肪族ジアミン、例えばヘキサメチレンジアミン、又は炭素原子6個~10個を有する芳香族ジアミン、例えばp-フェニレンジアミン、と、炭素原子6個~14個を有する脂肪族又は芳香族ジカルボン酸、例えばアジピン酸、テレフタル酸又はイソテレフタル酸、とから誘導される。更に、ポリアミドは、炭素原子4個~10個を有するラクタム、例えばε-カプロラクタム、から誘導することができる。使用されるポリアミドブロックは、分子量300g/mol~100000g/mol、好ましくは500g/mol~80000g/mol、好ましくは1000g/mol~50000g/molのPA6、PA12、PA66、PA6I及び/又はPA6Tであるのが好ましい。ブロックコポリマーの製造のために、反復構造単位-[-O-X-]-式中、Xは、脂肪族、環状脂肪族、芳香族又は芳香族-脂肪族ラジカルであるを有する環状脂肪族、半芳香族又は芳香族ポリエーテルを使用することができる。好ましいポリエーテルは、ポリエチレンオキシド、ポリプロピレンオキシド、ポリトリメチレンオキシド、ポリブチレンオキシド、ポリスチレンオキシド、エチレンオキシド/プロピレンオキシドコポリエーテル、ポリテトラヒドロフラン、前記ポリエーテルの構造単位のコポリマー又は前記ポリエーテル少なくとも2つの混合物である。ポリエーテルは、好ましくは、100g/mol~50000g/mol、更に好ましくは150g/mol~30000g/mol、非常に好ましくは200g/mol~10000g/molの分子量を有する。用語真性導電性ポリマーは、本発明の意味において、非導電状態で共役π-電子系を有し、かつドーピングにより、言い換えると、少なくとも部分的な酸化、還元、プロトン化及び/又は脱プロトン化により、導電型に変換されたポリマーを示すと解釈される。本発明により使用される真性導電性ポリマーの体積導電率は、好ましくは少なくとも10-14S/cmであり、108S/cmより高くなく、かつIEC61620標準により決定することができる。本発明剥離フィルムの他の好ましい実施形態では、本発明により使用される帯電防止剤は、真性導電性ポリマーであり、好ましくは、ポリアセチレンPAC、好ましくはエメラルジン及びロイコエメラルジン、ポリアニリンPANI、ポリピロールPPy、ポリ-パラ-フェニレンPPP、ポリ-パラ-フェニレンスルフィドPPS、ポリフェニレンビニレンPPV、ポリフルオレンPFO、ポリチオフェンPT、更に好ましくはポリ3-アルキルチオフェン、ポリテトラチアフルバレン、ポリナフチレン、ポリイソチアナフチレンPITN、ポリフタロシアニンPPc、及びポリ-3,4-ジエチレンジオキシチオフェンPEDOT又はPEDTを包含する群から選択されるポリマー少なくとも1つにドーピングして得られる。これらの真性導電性ポリマーは、その構造において化学的に均一であるか、又は種々のモノマーから構成されていて良い。前記のドープされた真性導電性ポリマーは、通常、そのドーピング前に、当業者に公知の重合技術により製造され、例えば、好ましくは水性又は有機反応媒体中で、場合により少なくとも1つの酸又は少なくとも1つの塩基を使用して、相当するモノマーを重縮合、開環重合、熱重合により、又は化学酸化重合もしくは還元重合により、又は電気化学的酸化重合もしくは還元重合陽極もしくは陰極重合することにより製造される。好適な化学的酸化剤の例として、ハロゲン、好ましくは臭素、塩素又はヨウ素、過酸化物、過酸、過塩素酸塩及び過硫酸塩、好ましくは過硫酸アンモニウム、がある。好適な化学的還元剤の例として、アルカリ金属又はアルカリ土類金属がある。本発明により帯電防止剤として使用される真性導電性ポリマーは、いずれもドープされている。前記ポリマーへのこのドーピングは、好適なドーパントを少なくとも1つ用いて行われ、ドープされたポリマーに少なくとも部分的酸化、還元、プロトン化及び/又は脱プロトン化を引き起こす。ドーピングは、実際上、重合の間又は重合後に実施することができる。ドーパントは、ハロゲン、好ましくは臭素、塩素又はヨウ素;過塩素酸塩;過酸化物;過硫酸塩;アルカリ金属;アルカリ土類金属;好ましくは、トリフルオロ酢酸、プロピオン酸、スルホン酸、好ましくはトルエンスルホン酸又はメタンスルホン酸、を包含する群から選択される有機酸及び酸無水物;好ましくは無機ルイス酸を包含する群から選択される無機酸;更に好ましくは周期表第三又は第五主族からの元素のハロゲン化物、非常に好ましくは、ホウ素、インジウム、アルミニウム、ガリウム、リン又はアンチモンのハロゲン化物、特に三フッ化ホウ素、三フッ化インジウム;例えば塩酸又は硫酸などのプロトン酸;並びにポリマー結合ドーパント、好ましくはポリスチレンスルホン酸PSSH、ポリビニルスルホン酸及びポリプロパンスルホン酸、を包含する群から選択されるのが好ましい。真性ポリマー製造についての詳細な情報は、例えば、G.Inzelt,Conductingpolymers,2008,Springer出版又はT.A.Skotheim,J.Reynolds,ConjugatedPolymers:Theory,Synthesis,Properties,andCharacterizationHandbookofConductingPolymers,ThirdEdition,2006,CRC出版に見つけることができる。該当する開示は、本明細書に、本明細書の開示として組み込まれている。真性ポリマーは、市販品である。本発明の剥離フィルムの好ましい1実施形態では、層aは、少なくとも1つの帯電防止剤を、いずれも層aの総重量に対して10重量~20重量、好ましくは11重量~16重量有する。好ましい1実施形態では、本発明の剥離フィルムは、少なくとも1つの帯電防止剤を、いずれも剥離フィルムの総重量に対して0.5重量~3.0重量、好ましくは1.0重量~2.5重量有する。好ましい1実施形態では、帯電防止剤は、多粒子multiparticulate形状、更に好ましくは粉末状に微粉化された形状で、剥離フィルムの製造時に添加される。この帯電防止剤は、好ましくは、層aの製造に使用される熱可塑性ポリマーと非相容性の傾向があり、言い換えると、層aのマトリックスポリマーと非相容性の傾向がある。非相容性のため、層aの製造、更に特に冷却、は、層a内における帯電防止剤の一種の網状構造の形成を伴う。帯電防止剤の融点は、層aが基礎とする熱可塑性ポリマーの融点より、好ましくは少なくとも10°C、更に好ましくは少なくとも20°C、非常に好ましくは少なくとも30°C高くなくてはならない。本発明の剥離フィルムは、好ましくは少なくとも2つの内層aを有し、更に好ましくは2層a層a1及びa2を有し、各層は帯電防止剤を備える。この場合、ドープされた帯電防止剤の、層a1及びa2に対する総量は、好ましくは帯電防止剤について前記した総量に相当する。2層a1及びa2は、同一の帯電防止剤又は異なる帯電防止剤を備えていてよい。この場合、2層a1及びa2は、同量又は異なる量の帯電防止剤を備えてよい。好ましい1実施形態で、本発明剥離フィルムは、表面層として剥離層cを直接に装備する層aを有する。本発明の剥離フィルムの層aは、好ましくは、5μm~100μm、更に好ましくは10μm~90μm、非常に好ましくは20μm~80μmの層厚さを有する。本発明の剥離フィルムの合計層厚さの、層aの合計層厚さに対する比は、少なくとも2:1、好ましくは少なくとも3:1、更に好ましくは少なくとも4:1、非常に好ましくは少なくとも7:1の範囲にあるのが好ましい。本発明の剥離フィルムの層bの製造には、層aの製造にも使用できるのと同一の熱可塑性ポリマーが好適であり、その際、各層は、同一又は異なる種類のポリマーに基づいてよい。本発明の剥離フィルムの層bの製造に好ましく好適なのは、熱可塑性オレフィンホモポリマー又はコポリマー少なくとも1つ、更に好ましくはエチレンホモポリマー又はコポリマー及びプロピレンホモポリマー又はコポリマーを包含する群から選択される熱可塑性オレフィンホモポリマー又はコポリマー少なくとも1つ、非常に好ましくはポリエチレン又はポリプロピレン少なくとも1つである。本発明の剥離フィルムの層bは、好ましくは5μm~100μm、更に好ましくは10μm~90μm、非常に好ましくは20μm~80μmの層厚さを有する。本発明の剥離フィルムの好ましい1実施形態では、層bは、内層aに隣接し、好ましくは剥離層cをそのもう一方の表面又は境界面に有する。本発明の剥離フィルムの他の好ましい実施形態では、剥離フィルムは、中心層bに対し対称構造を有する。本発明の剥離フィルムの更なる好ましい実施形態では、剥離フィルムは、中心層bに対し非対称構造を有する。本発明の剥離フィルムの剥離層cは、好ましくは硬化性ポリシロキサン少なくとも1つに基づく。用語ポリシロキサンは、本発明の意味において、そのポリマー鎖が交互にケイ素原子と酸素原子から構成される化合物を示すと解釈される。ポリシロキサンはn個の反復シロキサン単位-[SiR2-O]-nに基づき、これは、それぞれ相互に独立して、2個の有機ラジカルRにより2置換され、Rは、好ましくは、それぞれR1又はOR1であり、R1は、それぞれアルキルラジカル又はアリールラジカルである。本発明の硬化ポリシロキサンは、好ましくは反復ジアルキルシロキサン単位又は反復アルキルアリールシロキサン単位に基づく。いずれも四価のケイ素原子に基づく各シロキサン単位が幾つSi-O結合を有するかに応じて、これらの単位は、1つのSi-O結合を有する末端単官能性シロキサンM、2つのSi-O結合を有する二官能性シロキサンD、3つのSi-O結合を有する三官能性シロキサンT及び4つのSi-O結合を有する四官能性シロキサンQに区別できる。本発明により使用されるポリシロキサンは、好ましくは架橋環状又は鎖状構造、更に好ましくは架橋鎖状構造を有し、これは、D、T及び/又はQ単位により結合されて二次元又は三次元網状構造を形成する。ポリシロキサン鎖の反復シロキサン単位-[SiR2-O]-nの数字nは、ポリシロキサンの重合度と呼ばれる。剥離層cは、付加架橋、好ましくは金属触媒を用いる付加架橋、縮合-架橋、ラジカル性-架橋及びカチオン性架橋されたポリシロキサン及び/又は湿気への暴露により架橋されたポリシロキサンを包含する群から選択される硬化、即ち架橋、少なくとも1つのポリシロキサンに基づくのが好ましい。剥離層cは、熱硬化、電磁放射線、好ましくは紫外線、を用いる硬化、又は湿気への暴露により硬化された硬化ポリシロキサン少なくとも1つに基づくのが好ましい。更に好ましくは、本発明剥離フィルムの剥離層cは、いずれも硬化されている、ポリジアルキルシロキサン、好ましくはポリジメチルシロキサン、及びポリアルキルアリールシロキサン、好ましくはポリメチルフェニルシロキサン、を包含する群から選択される硬化ポリシロキサン少なくとも1つに基づく。熱硬化ポリシロキサンは、少なくとも1つの炭素二重結合を有する化合物を用いて、シラン官能基を含有するポリシロキサンを熱ヒドロシリル化することにより得られる。電磁放射線により硬化されたポリシロキサンの場合は、ポリシロキサンの架橋は、電磁放射線、好ましくは紫外線、により果たされる。湿気、好ましくは水、への暴露により架橋されたポリシロキサンは、少なくとも1つのシラン官能基と少なくとも1つのアルコキシ基又は少なくとも1つのアルコキシシラン基が、少なくとも1分子のアルコールの離脱を伴ってSi-O結合を形成する重縮合反応により得られる。従って、硬化されるポリシロキサンは、何れも、架橋に必要な相互反応をする官能基を有する。好ましくは、本発明剥離フィルムの剥離層cは、0.1μm~≦3μm、好ましくは0.2μm~1.5μmの層厚さを有する。本発明剥離フィルムは剥離層cを少なくとも片側に、即ちその表面の1つに装備する。別の好ましい実施形態では、本発明剥離フィルムは、剥離層cを両側に、即ち両面に装備してもよい。非常に好ましい実施形態では、本発明剥離フィルムは、中心層bを有し、これは、そのそれぞれの表面上で、それぞれ層aと結合し、その際、層aの両自由面が、剥離層cを備える。別の非常に好ましい実施形態では、本発明剥離フィルムは、中心層aを有し、これは、そのそれぞれの表面上で、それぞれ層bと結合し、その際、層bの自由面2つのうちの少なくとも1つが、剥離層cを備える。更に非常に好ましい実施形態では、本発明剥離フィルムは、中心層bを有し、これは、その表面の1つ又は境界面で、層aと結合し、そのもう一方の表面又は境界面で、第二層bと結合し、その際、層aの自由面が、剥離層cを備え、第二層bの自由面が、場合により剥離層cを備える。更に非常に好ましい実施形態では、本発明剥離フィルムは、中心層bを有し、これは、その表面それぞれで、層a層a1及びa2と結合し、これらの層a層a1及びa2の自由面又は境界面は、何れも他の層bと結合し、その際、これらの層bの2自由面のうち少なくとも1つが、剥離層cを備える。本発明剥離フィルムの好ましい1実施形態では、剥離層cを備える剥離フィルムの表面は、層a中に分布する粒子状帯電防止剤の配置に沿って非対称構造を有して良い。好ましくは、剥離層cを備える剥離フィルムの全体表面は、そのような非対称構造を有し、その際、非対称構造とは、好ましくは、表面上の凸elevation凹depressionの繰り返しを意味すると解釈される。分離のための基板接点として設けられる、本発明剥離フィルムの非対称構造の凸部は、この場合、添加帯電防止剤により≧2μm、好ましくは≧4μm、更に好ましくは≧6μmの高度を好ましくは有する。剥離層c並びにまた層a及び層bは、必要に応じて、それぞれ相互に独立して、酸化防止剤、粘着防止剤、防曇剤、抗菌活性成分、光安定剤、紫外線吸収剤、紫外線フィルター、染料、着色顔料、安定剤、好ましくは熱安定剤、プロセス安定剤及び好ましくは立体障害アミンHALS少なくとも1つに基づくUV及び/又は光安定剤、加工助剤、難燃剤、核剤、結晶化剤、好ましくは結晶核形成剤、滑剤、蛍光増白剤、柔軟剤、シール剤、可塑剤、シラン、スペーサー、充填剤、剥離剤、ワックス、湿潤剤、表面活性化合物、好ましくは界面活性剤、並びに分散剤を包含する群から選択される補助剤でドープされていてよい。この場合、剥離層cの剥離効果は、影響されてはならず、かつ保持されねばならない。更に、層a中の帯電防止剤の長期帯電防止効果は影響されてはならず、かつ保持されねばならない。剥離層c並びにまた層a及び層bは、必要に応じて、それぞれ相互に独立して、いずれも個々の層の総重量に対して、少なくとも0.01重量~30重量、好ましくは少なくとも0.1重量~20重量の前記補助剤少なくとも1つを含有してよい。好ましくは剥離フィルムの少なくとも1表面、更に好ましくは剥離層cを備える剥離フィルム表面は、表面抵抗1109Ω~91013Ω、更に好ましくは1109Ω~91011Ωを有する。表面抵抗は、DINIEC93VDE0303によるか、又は下記方法2により決定され、[Ω]で記録される。本発明剥離フィルムは、好ましくは、15μm~300μm、更に好ましくは30μm~250μm、非常に好ましくは40μm~200μmの合計層厚さを有する。本発明は、更に、本発明剥離フィルムの製法を提供する。本発明剥離フィルムは公知の製造プロセス、例えばラミネーション、又は共押出、例えば好ましくは共押出、により製造することができる。その際、本発明により使用される帯電防止剤の、層aへのドーピングが、帯電防止剤と層aの製造に使用される熱可塑性ポリマーとの混合によるか又は帯電防止剤と層aの製造に好適な熱可塑性ポリマーとからなるマスターバッチと層aの製造に使用される熱可塑性ポリマーとの混合により果たされることが保証されねばならない。この混合は、乾式操作dryoperationにより、顆粒/粉末又は顆粒/顆粒形で行うことができる。しかしながら、帯電防止剤を、好ましくは、層aの押出に使用される押出機中に計量導入することにより、層aを製造するための熱可塑性ポリマーの融液に添加することも可能である。この場合、押出により、好ましくはフラットフィルム押出キャスト押出又はインフレートフィルム押出により、更に特にフラットフィルム共押出キャスト共押出又はインフレートフィルム共押出により、本発明剥離フィルムの個々の層も、層a及び層b全層も、両方形成することができる。好ましい1実施形態では、本発明剥離フィルムの層a及び層bは、全体的に多層フィルム集合体として、チューブラフィルム形状に製造及び加工することができる。別の好ましい実施形態では、本発明剥離フィルムの層a及び層bは、全体としてキャストフィルム集合体として製造及び加工することができる。従って、本発明剥離フィルムの個々の層a及び層bは、好ましくは、共押出により製造できる。長期帯電防止効果を有する少なくともオリゴマーの化合物少なくとも1つを帯電防止剤として備える層a、又は層b、又は本発明により使用される帯電防止剤少なくとも1つを備えるそのような層a少なくとも1つと層b少なくとも1つとを含む層集合体は、1表面又は両表面、即ち片側又は両側、好ましくは片側のみ、に、好ましくはコーティングにより、まだ未硬化のポリシロキサン少なくとも1つ及びまた場合により前記補助剤少なくとも1つに基づく剥離層cが装備され、かつ前記層の少なくとも1つ又は層集合体に結合される。剥離層cを形成する、まだ未硬化のポリシロキサン又はまだ未硬化のポリシロキサンと前記補助剤少なくとも1つとの混合物の硬化は、場合によりUV開始剤及び/又はラジカル開始剤少なくとも1つを未硬化ポリシロキサン又はその混合物へ添加し、好ましくは、熱又は電磁放射線へ暴露させて遂行される。所望に応じて、剥離フィルムは、コーティング又は硬化後にエンボス加工することができる。各製造プロセス及び相当する製造パラメーターは、当業者に周知のものである。好ましい1実施形態では、少なくとも1つの帯電防止剤を備える少なくとも1つの層a及び少なくとも1つの層bの多層集合体は、各成分の融解を伴う共押出によるか又はラミネーションにより製造される。引き続いて、この集合体の少なくとも1表面に剥離層cがコートされ、かつ場合によりUV開始剤及び/又はラジカル開始剤少なくとも1つが添加され、熱又は電磁放射線へ暴露されて、ポリシロキサンに基づく剥離層cは残りの集合体に結合し、かつ硬化される。本発明の剥離フィルムの層a及び層bのそれぞれに、好ましくは少なくとも1つの剥離層cの適用前に、場合により、例えばコロナ処理、プラズマ処理、及び/又は火炎処理などの表面処理を施すことができ、特に好ましくはコロナ処理を実施する。本発明の剥離フィルムは、好ましくは印刷及び/又は着色及び/又はエンボス加工することができる。本発明の剥離フィルムは、好ましくは、取り外し可能な保護フィルム又は取り外し可能なライナーフィルムとして使用される。従って、本発明は、更に、本発明の剥離フィルムの、好ましくは粘着ラベル、接着テープ及び/又はステッカーの接着層用の取り外し可能な保護フィルム又は取り外し可能なライナーフィルムとしての使用を提供する。本発明の剥離フィルムは、層間フィルムとして、好ましくはブランクblank間のフィルムとして、使用することもできる。従って、本発明は、更に、本発明の剥離フィルムの、層間フィルムとして、好ましくはブランク間のフィルムとしての使用を提供する。表面抵抗の決定方法1:表面抵抗は、DINIEC93VDE0303により決定でき、[Ω]で記録される。方法2:本発明の剥離フィルムの表面抵抗は、あるいは、下記のようにして決定でき、[Ω]で記録される:本発明の剥離フィルム又は比較フィルムのサンプル300mm×100mmの、表面抵抗を測定しようとするその表面を、ポリマーフィルムの静電的性質を測定するのに好適な測定器、例えばQuma社Wuppertal,ドイツ製機器QUMAT登録商標-428に、磁気テンショナーを用いて挿入する。先ず最初に、各サンプルの調査中の表面に存在する電界強度を、kV/mで記し、その後、サンプル表面を放電させ、引き続いて所定の電界強度まで充電する。その後、電界強度の減少を、所定の時間間隔内で、例えば30秒に渡って測定する。調査された各サンプル表面の表面抵抗は、突き止めた測定値から計算することができる。下記実施例及び比較例を用いて本発明を説明するが、これらは、本発明を限定するものと解釈すべきではない。I.使用原料の化学的特性表示帯電防止剤A:Clariant社製Cesa-Stat登録商標OCA0025612ポリエーテルポリアミドブロックコポリマーII.剥離フィルムの製造例1~例8B1~B8による剥離フィルムの個々の層は、これらの例に示される順序で相互に直接に隣接する。例B1~B8による剥離フィルムの層a及び層bを含む層集合体は、インフレートフィルム共押出により製造し、下流の操作で剥離層cで片側又は両側を被覆する。III.例以下の値全ては、何れの場合も重量である。III.1例1B1III.2例2B2III.3例3B3III.4例4B4III.5例5B5III.6例6B6III.7例7B7III.8例8B8IV.長期帯電防止効果例1~例8B1~B8の剥離フィルムの帯電防止効果の持続性は、剥離フィルムの2つの表面それぞれの表面抵抗を前記の方法2により測定することにより決定し、この決定は、Quma社製機器QUMAT登録商標-428を使用して実施し、電界強度の減少を、30秒の時間間隔内で測定する。剥離フィルムの製造直後の測定では、各表面に関して、何れの場合も1109Ω~9.1011Ωの範囲の表面抵抗が示される。例1~例8B1~B8による剥離フィルムのそれぞれは、最初の測定後12ヶ月間保管し、その表面抵抗を、何れの場合も、例1~例8B1~B8による個々の剥離フィルムの各表面について、方法2により決定した。剥離フィルム全てについて、何れの場合も、1109Ω~9.1011Ωの範囲の表面抵抗が、再度各表面について見られた。保管は、標準周囲条件下に、即ち、ほぼ23°Cの室温で行った。突き止められた表面抵抗値は、環境の相対大気湿度に依存しなかった。従って、長期帯電防止効果は、相対大気湿度の変化に影響されない。"